(57)【特許請求の範囲】
【請求項１】
成形型成形面上に被成形ガラス素材を配置すること、および、
成形型成形面上に配置された被成形ガラス素材に加熱処理を施すことにより、前記被成形ガラス素材の上面を成形して成形品を得る成形品の製造方法であって、
前記成形型として、被成形ガラス素材の厚さに依存する被成形ガラス素材の予測変形量に基づき決定された成形面形状を有する成形型を使用し、
試験用ガラス素材を、試験用成形型成形面上に配置すること、
試験用成形型成形面上に配置された試験用ガラス素材を、前記加熱処理と同一加熱条件下でテスト加熱すること、および
前記テスト加熱による試験用ガラス素材の変形量を求めること、
を含み、
前記予測変形量を、前記試験用ガラス素材の変形量と試験用ガラス素材の厚みｔ１と被成形用ガラス素材の厚みｔ２との比ｔ２／ｔ１に基づき決定することを特徴とする成形品の製造方法。
【請求項２】
被成形ガラス素材は、下面周縁部の少なくとも一部が成形面と接触し、かつ下面中央部が成形面と離間した状態になるように成形型成形面上に配置され、
前記予測変形量は、被成形ガラス素材下面と成形面との離間距離に依存する予測変形量を含み、かつ前記離間距離に依存する予測変形量は、離間距離に比例する値である請求項１に記載の成形品の製造方法。
【請求項３】
成形型成形面上に被成形ガラス素材を配置すること、および、
成形型成形面上に配置された被成形ガラス素材に加熱処理を施すことにより、前記被成形ガラス素材の上面を成形して成形品を得る成形品の製造方法であって、
前記成形型として、被成形ガラス素材の厚さに依存する被成形ガラス素材の予測変形量に基づき決定された成形面形状を有する成形型を使用し、
被成形ガラス素材は、下面周縁部の少なくとも一部が成形面と接触し、かつ下面中央部が成形面と離間した状態になるように成形型成形面上に配置され、
前記予測変形量は、被成形ガラス素材下面と成形面との離間距離に依存する予測変形量を含み、かつ前記離間距離に依存する予測変形量は、離間距離に比例する値であることを特徴とする成形品の製造方法。
【請求項４】
成形型成形面上に被成形ガラス素材を配置すること、および、
成形型成形面上に配置された被成形ガラス素材に加熱処理を施すことにより、前記被成形ガラス素材の上面を成形して成形品を得る成形法に使用される成形型の製造方法であって、
前記成形面形状を、被成形ガラス素材の厚さに依存する被成形ガラス素材の予測変形量に基づき決定し、
試験用ガラス素材を、試験用成形型成形面上に配置すること、
試験用成形型成形面上に配置された試験用ガラス素材を、前記加熱処理と同一加熱条件下でテスト加熱すること、および
前記テスト加熱による試験用ガラス素材の変形量を求めること、
を含み、
前記予測変形量を、前記試験用ガラス素材の変形量と試験用ガラス素材の厚みｔ１と被成形用ガラス素材の厚みｔ１との比ｔ２／ｔ１に基づき決定することを特徴とする成形型の製造方法。
【請求項５】
被成形ガラス素材は、下面周縁部の少なくとも一部が成形面と接触し、かつ下面中央部が成形面と離間した状態になるように成形型成形面上に配置され、
前記予測変形量は、被成形ガラス素材下面と成形面との離間距離に依存する予測変形量を含み、かつ前記離間距離に依存する予測変形量は、離間距離に比例する値である請求項４に記載の成形型の製造方法。
【請求項６】
成形型成形面上に被成形ガラス素材を配置すること、および、
成形型成形面上に配置された被成形ガラス素材に加熱処理を施すことにより、前記被成形ガラス素材の上面を成形して成形品を得る成形法に使用される成形型の製造方法であって、
前記成形面形状を、被成形ガラス素材の厚さに依存する被成形ガラス素材の予測変形量に基づき決定し、
被成形ガラス素材は、下面周縁部の少なくとも一部が成形面と接触し、かつ下面中央部が成形面と離間した状態になるように成形型成形面上に配置され、
前記予測変形量は、被成形ガラス素材下面と成形面との離間距離に依存する予測変形量を含み、かつ前記離間距離に依存する予測変形量は、離間距離に比例する値であることを特徴とする成形型の製造方法。
【発明の詳細な説明】
【技術分野】
【０００１】
本発明は、熱垂下成形法による成形品の製造方法および熱垂下成形法に使用される成形型の製造方法に関する。
【背景技術】
【０００２】
眼鏡レンズ用ガラスモールドの成形方法としては、機械的研削研磨法や、機械的研削法や放電加工等の電気的加工法により作成した耐熱性母型を用い、これにガラスブランクスを接触加熱軟化させて母型の面形状を転写する方法等、得ようとする面形状ごとに研削プログラムを用いたり、対応する面形状を有する母型を成形する方法が採用されている。
【０００３】
近年、軸対称の非球面レンズ設計を組み入れることにより、薄肉軽量化を図った多焦点眼鏡レンズの需要が増大している。そのため、このような複雑な形状の眼鏡レンズを得るためのモールドの成形法として、熱垂下成形法が提案されている（特開平６−１３０３３３号公報（特許文献１）、特開平４−２７５９３０号公報（特許文献２）参照）。熱垂下成形法は、ガラス等の熱軟化性物質からなるガラス素材を型の上に載せ、その軟化点以上の温度に加熱することによりガラス素材を軟化させて型と密着させることにより、型形状をガラス素材の上面に転写させて所望の面形状を有する成形品を得る成形法である。
【０００４】
熱垂下成形法では、成形型成形面形状、被成形素材形状、成形面と成形素材下面との離間距離、加熱条件等の因子が成形精度に影響し得る。通常、形状制御を容易にするために上記因子中のいくつかを固定し、いくつかを可変とした上で成形条件が決定される。一般には、形状の異なるガラスブランクスと成形型を多数準備し、成形面と被成形ガラス素材の離間距離が所定値（一般に幾何中心部離間距離にて0.1mm〜2.0mm程度）となるようなガラスブランクスと成形型との組み合わせを選択した上で、予備成形を繰り返しガラスブランクスおよび／または成形型の形状に補正を加えた後に実成形が行われる。これは一般に、成形型とブランクスの間隔を極力小さくすることにより、形状制御が容易になるからである。しかし、上記方法では、多数のガラスブランクスや成形型のストックを準備する必要がある、ガラスブランクスと成形型の組み合わせを選択した後の形状補正が煩雑である、等の課題があった。
【０００５】
これに対し、本願出願人は、特許文献３において、ガラス素材の上面を成形型成形面に対する略オフセット面に成形することを提案した。特許文献３には、まず所望のガラス素材上面形状に基づき成形型成形面の形状を決定し、決定された成形型成形面形状に基づきガラス素材の形状を決定することが提案されている。
【特許文献１】特開平６−１３０３３３号公報
【特許文献２】特開平４−２７５９３０号公報
【特許文献３】ＷＯ２００７／０５８３５３  Ａ１
【発明の開示】
【発明が解決しようとする課題】
【０００６】
熱垂下成形法の簡便性を高めるアプローチの１つとしては、特許文献３に記載の方法のように成形型成形面形状に基づきガラス素材形状を決定することが挙げられる。一方、他のアプローチとしては、ガラス素材の形状に基づき成形型成形面形状を決定することが考えられる。この方法によれば、単一形状のガラス素材から様々な異なる形状の成形品を得ることが可能となり、熱垂下成形法の簡便性をより一層高めることができる。
【０００７】
そこで本発明の目的は、熱垂下成形法により容易かつ簡便に所望形状を有する成形品を得るための手段を提供することにある。
【課題を解決するための手段】
【０００８】
本発明者らは上記目的を達成するために鋭意検討を重ねた。その結果、被成形ガラス素材の熱軟化による変形量と、被成形ガラス素材の厚さには相関があること、この相関関係を利用することにより被成形ガラス素材の形状から成形型成形面形状を決定できること、を見出し本発明を完成するに至った。
【０００９】
即ち、上記目的は、下記手段により達成された。
[１]成形型成形面上に被成形ガラス素材を配置すること、および、
成形型成形面上に配置された被成形ガラス素材に加熱処理を施すことにより、前記被成形ガラス素材の上面を成形して成形品を得る成形品の製造方法であって、
前記成形型として、被成形ガラス素材の厚さに依存する被成形ガラス素材の予測変形量に基づき決定された成形面形状を有する成形型を使用し、
試験用ガラス素材を、試験用成形型成形面上に配置すること、
試験用成形型成形面上に配置された試験用ガラス素材を、前記加熱処理と同一加熱条件下でテスト加熱すること、および
前記テスト加熱による試験用ガラス素材の変形量を求めること、
を含み、
前記予測変形量を、前記試験用ガラス素材の変形量と試験用ガラス素材の厚みｔ１と被成形用ガラス素材の厚みｔ２との比ｔ２／ｔ１に基づき決定することを特徴とする成形品の製造方法。
[２]被成形ガラス素材は、下面周縁部の少なくとも一部が成形面と接触し、かつ下面中央部が成形面と離間した状態になるように成形型成形面上に配置され、
前記予測変形量は、被成形ガラス素材下面と成形面との離間距離に依存する予測変形量を含み、かつ前記離間距離に依存する予測変形量は、離間距離に比例する値である[１]に記載の成形品の製造方法。
［３］成形型成形面上に被成形ガラス素材を配置すること、および、
成形型成形面上に配置された被成形ガラス素材に加熱処理を施すことにより、前記被成形ガラス素材の上面を成形して成形品を得る成形品の製造方法であって、
前記成形型として、被成形ガラス素材の厚さに依存する被成形ガラス素材の予測変形量に基づき決定された成形面形状を有する成形型を使用し、
被成形ガラス素材は、下面周縁部の少なくとも一部が成形面と接触し、かつ下面中央部が成形面と離間した状態になるように成形型成形面上に配置され、
前記予測変形量は、被成形ガラス素材下面と成形面との離間距離に依存する予測変形量を含み、かつ前記離間距離に依存する予測変形量は、離間距離に比例する値であることを特徴とする成形品の製造方法。
[４]成形型成形面上に被成形ガラス素材を配置すること、および、
成形型成形面上に配置された被成形ガラス素材に加熱処理を施すことにより、前記被成形ガラス素材の上面を成形して成形品を得る成形法に使用される成形型の製造方法であって、
前記成形面形状を、被成形ガラス素材の厚さに依存する被成形ガラス素材の予測変形量に基づき決定し、
試験用ガラス素材を、試験用成形型成形面上に配置すること、
試験用成形型成形面上に配置された試験用ガラス素材を、前記加熱処理と同一加熱条件下でテスト加熱すること、および
前記テスト加熱による試験用ガラス素材の変形量を求めること、
を含み、
前記予測変形量を、前記試験用ガラス素材の変形量と試験用ガラス素材の厚みｔ１と被成形用ガラス素材の厚みｔ１との比ｔ２／ｔ１に基づき決定することを特徴とする成形型の製造方法。
[５]被成形ガラス素材は、下面周縁部の少なくとも一部が成形面と接触し、かつ下面中央部が成形面と離間した状態になるように成形型成形面上に配置され、
前記予測変形量は、被成形ガラス素材下面と成形面との離間距離に依存する予測変形量を含み、かつ前記離間距離に依存する予測変形量は、離間距離に比例する値である[４]に記載の成形型の製造方法。
［６］成形型成形面上に被成形ガラス素材を配置すること、および、
成形型成形面上に配置された被成形ガラス素材に加熱処理を施すことにより、前記被成形ガラス素材の上面を成形して成形品を得る成形法に使用される成形型の製造方法であって、
前記成形面形状を、被成形ガラス素材の厚さに依存する被成形ガラス素材の予測変形量に基づき決定し、
被成形ガラス素材は、下面周縁部の少なくとも一部が成形面と接触し、かつ下面中央部が成形面と離間した状態になるように成形型成形面上に配置され、
前記予測変形量は、被成形ガラス素材下面と成形面との離間距離に依存する予測変形量を含み、かつ前記離間距離に依存する予測変形量は、離間距離に比例する値であることを特徴とする成形型の製造方法。
【発明の効果】
【００１０】
本発明によれば、同一形状のガラス素材を用いて異なる形状の成形品を得ることが可能となる。これにより、熱垂下成形法におけるガラス素材の製造および管理が容易となり、熱垂下成形法の簡便性を顕著に向上することができる。
【発明を実施するための最良の形態】
【００１１】
本発明の成形品の製造方法は、成形型成形面上に被成形ガラス素材を配置すること、および、成形型成形面上に配置された被成形ガラス素材に加熱処理を施すことにより、前記被成形ガラス素材の上面を成形して成形品を得る成形品の製造方法であり、前記成形型として、被成形ガラス素材の厚さに依存する被成形ガラス素材の予測変形量に基づき決定された成形面形状を有する成形型を使用する。
【００１２】
図１に、熱垂下成形法の説明図を示す。
通常、熱垂下成形法では、被成形ガラス素材を、ガラス素材下面中央部と成形型成形面が離間した状態となるように成形型上に配置した状態（図１（ａ））で加熱処理を施す。これにより、被成形ガラス素材の下面は自重により変形し成形型成形面と密着し（図１（ｂ））、成形型成形面形状がガラス素材上面に転写され、その結果、ガラス素材上面を所望形状に成形することができる。
【００１３】
本発明者らは、熱垂下成形法におけるガラス素材の加熱による変形量は、ガラス素材の厚みに依存することを新たに見出した。即ち、厚みのみが異なる複数のガラス素材間を同一条件下で加熱した場合、変形量の違いは厚みの差に依存する。従って、あるガラス素材（試験用ガラス素材）についてテスト加熱を行い変形量を測定すれば、試験用ガラス素材の厚みをｔ１、実成形に使用するガラス素材（厚み以外は試験用ガラス素材と同一）の厚みをｔ２とすると、テスト加熱と同一加熱条件で行われる実成形におけるガラス素材（被成形ガラス素材）の予測変形量は、以下のように算出できる。
予測変形量＝試験用ガラス素材の変形量×厚み変化比率ＣＣ・・・（式α）
（厚み変化比率ＣＣ＝被成形用ガラス素材の厚みｔ２／試験用ガラス素材の厚みｔ１）
【００１４】
前記式αは、テスト成形における成形型成形面とガラス素材の離間距離と、実成形における成形型成形面とガラス素材の離間距離が同一または近似している場合に好適である。
【００１５】
一方、本発明者らは、図１に示すように成形型成形面とガラス素材下面とが離間した状態で加熱処理が行われる場合のガラス素材の加熱による変形量は、「ガラス素材下面と成形型成形面との離間距離（以下、単に「離間距離」ともいう）に依存しない変形量」と「離間距離に依存する変形量」との２成分を含むことを新たに見出した。従って、「離間距離に依存しない変形量」と「離間距離に依存する変形量」とを独立の項に分離した関係式をテスト成形を行い実験的に導出し、導出された関係式にテスト成形で使用したガラス素材と実成形で使用するガラス素材の厚み比による補正を加えることにより、同一形状の被成形ガラス素材から異なる上面形状を有する成形品を得るための成形型成形面形状を決定するために使用可能な補正関数を導出することができる。
【００１６】
上記関係式を得るためのテスト成形は、複数の同一形状および同一組成の試験用ガラス素材を使用し、各試験用ガラス素材を、試験用成形型成形面上に配置した状態で前記加熱処理と同一加熱条件下でテスト加熱することを、試験用ガラス素材下面と試験用成形型成形面との離間距離を変化させて繰り返して行うことができる。なお、各試験用ガラス素材の組成および形状にについて、「同一」とは、ガラス素材製造において通常生じ得る程度の差が存在する場合も含むものとする。
【００１７】
以下に、上記関係式の導出方法を、具体的態様に基づき説明する。但し本発明は、下記態様に限定されるものではない。
【００１８】
関係式の導出方法
（工程１）テスト成形１
離間距離がゼロとなるような成形面形状を有する成形型上に試験用ガラス素材を配置し、実成形で使用する加熱条件と同条件で加熱処理を行う。次いで、加熱処理により発生する変形量を測定する。「変形量」とは、例えば、加熱処理前と加熱処理後における、幾何中心を基準としたサジタルハイト（中心を基準とする鉛直方向高さ）の差分として表すことができる。上記変形量は、例えばタリサーフ（接触式２次元形状測定装置）により測定することができる。
（工程２）テスト成形２
成形型成形面と試験用ガラス素材下面中央部が所定距離をもって離間するような成形面形状を有する成形型上に試験用ガラス素材を配置し変形量を求める工程を、使用する成形型を変えることにより離間距離を変化させて繰り返す。
（工程３）離間距離に依存する変形量算出のための係数決定
下記式１’に前記テスト成形１、２の数値を代入して係数ｋを求める。
テスト成形２において測定された変形量＝テスト成形１において測定された変形量＋各測定点における離間距離×ｋ（ｋは実験的に求められる定数）・・・（式１’）
以下に、上記各工程を更に詳細に説明するが、本発明は下記態様に限定されるものではない。
【００１９】
（工程１）テスト成形１
前述の通り、成形型成形面上に離間状態で配置されたガラス素材の加熱による変形量は、「離間距離に依存しない変形量」と「離間距離に依存する変形量」との２成分を含み、例えば、
離間距離に依存しない変形量ＣＡ＋離間距離に依存する変形量ＣＢ・・・（式ａ）
として表すことができる。テスト成形１は、離間距離に依存しない変形量ＣＡを求めるための工程であり、離間距離がゼロとなるような成形面形状を有する成形型上に試験用ガラス素材を嵌合配置し、実成形で使用する加熱条件と同条件で加熱処理を行い離間距離ゼロでの変形量を測定する。ガラス素材を、ガラス素材下面と一致または略一致する形状を有する成形面上にガラス素材を配置することによりガラス素材下面と成形面を嵌合させることができる。
【００２０】
（工程２）テスト成形２
工程２は、離間距離に依存する変形量ＣＢを求めるための工程であり、テスト成形１で使用したガラス素材と同一組成かつ同一形状の新たな試験用ガラス素材を、ガラス素材下面が成形型成形面と離間した状態になるように成形型上に配置し工程１と同条件下で加熱処理を施す。成形型成形面の加工曲率半径を変化させることにより離間距離を変えることができる。離間距離は、ガラス素材下面の幾何中心から成形型成形面までの鉛直方向距離として、例えば０．２ｍｍ、０．５ｍｍ、１．０ｍｍと３通り設定することができるが、設定する離間距離および設定数は良好な成形精度が得られる範囲で適宜変更することができる。ガラス素材下面における離間距離は測定位置において異なり、例えば図１に示すように、上面が凹面、下面が凸面のガラス素材を、凹面形状を有する成形型成形面上に配置する場合、中心部から周縁部に向かって離間距離は小さくなる。例えば幾何中心から０．１ｍｍ〜４ｍｍピッチ程度、例えば２ｍｍピッチ程度でガラス素材下面の複数点において離間距離と加熱後の変形量を測定することが好ましい。このように複数点で測定を行い得られたデータを平均化し離間距離と変形量との相関を求めることにより、信頼性の高い補正関数を得ることができる。具体的には、例えば図２に示すようにガラス素材と成形型のノッチ部分を合わせてガラス素材を配置し、ノッチ方向を基準の０°方向とし、０°方向に直交する方向を９０°方向として、それぞれの方向において測定することができる。前述の工程１における変形量測定も、同様の理由から複数点で行うことが好ましい。なお、連続式電気炉を使用し加熱処理を行う場合、上記０°方向または９０°方向のいずれか一方を炉内での進行方向とすることが好ましい。連続式電気炉内には温度分布があり、一般に進行方向では温度変化があり進行方向に直交する方向における温度変化は少ない。２方向での測定値を平均化することにより、温度分布による影響を低減し信頼性の高いデータを得ることができる。
【００２１】
例えば、下記表１に示す４種のガラス素材を使用し、幾何中心における離間距離を０ｍｍ、０．２ｍｍ、０．５ｍｍ、１．０ｍｍと変化させてガラス素材上面のタリサーフにより測定した変形量（（加熱処理後のDepth測定値）―（加熱処理前のDepth測定値）；以下、「Depth変化量」ともいう）を、幾何中心からの半径方向距離に対してプロットしたグラフを図３に示す。測定は、図２に示す２方向において合計３８点行った。なお、下記４種のガラス素材は、ガラス組成は同一であり、いずれも法線方向に等厚であった。
【００２２】
【表１】
0004939385.tif 000002
【００２３】
図３に示すように、離間距離ゼロの場合にも加熱前後でDepth変化が発生している。本発明者らは、この離間距離ゼロでのDepth変化量が、離間状態におけるDepth変化量に含まれるガラス素材固有の値であると考えた。そこで離間状態でのDepth変化量から離間距離ゼロでのDepth変化量を差し引き差分を求め、各測定点における離間距離と上記差分との関係をプロットしたところ、図４に示すように幾何中心における離間距離にかかわらず直線関係が得られた。この結果から、離間状態における変形量は、上記式ａに示すように、「離間距離に依存しない変形量ＣＡ」と「離間距離に依存する変形量ＣＢ」との和として表すことができることがわかり、更にＣＢは離間距離に比例する値として表すことができることもわかる。本態様では、下記工程３により離間距離に依存する変形量算出のための係数を求めることができる。
【００２４】
（工程３）離間距離に依存する変形量算出のための係数決定
上記の通り、離間状態における変形量は、離間距離に依存しない変形量ＣＡと離間距離に依存する変形量ＣＢの和として表すことができ、更にＣＢは離間距離ｔに比例する値として表すことができる。そこで離間距離に基づき実成形における被成形ガラス素材の総変形量を予測するための関係式としては、下記式１を用いることができる。
総変形量＝ＣＡ＋ＣＢ＝ＣＡ＋（ｔ×ｋ）・・・（式１）
上記ｋは実験的に求められる係数である。工程３では、下記式１’に前記テスト成形１、２において得た測定値を代入して係数ｋを求める。ｋは、ガラス素材等により変化するが、例えば図３および図４に示す態様では１．０１３〜１．２２５程度となる。D１６１３について、ｋ＝１．１１９６であった。テスト成形２において測定された変形量＝テスト成形１において測定された変形量（離間距離ゼロでの変形量）＋各測定点における離間距離×ｋ・・・（式１’）
【００２５】
成形面形状決定
テスト成形における実測値、上記工程３により求められた係数ｋ、および試験用ガラス素材と実成形に使用する被成形ガラス素材との厚み変化比率ＣＣから、被成形ガラス素材の予測変形量を求めることができる。離間距離に依存しない変形量成分は、下記式２により求めることができる。
離間距離に依存しない変形量＝テスト成形（離間なし）における変形量×厚み変化比率ＣＣ＋（ｔ×ｋ）・・・（式２）
【００２６】
更に、離間距離に依存する変形量の成分は、下記式３により求めることが好ましく、総変形量を上記式２と下記式３を組み合わせて求めることが更に好ましい。
【００２７】
離間距離に依存する変形量＝[ＣＤ＋（実成形での離間距離）−（テスト成形（離間）での離間距離）]×厚み変形比率ＣＣ×ｋ・・・（式３）
ここで、ＣＤ＝[ [（テスト成形（離間）での上面変形量）−（テスト成形（離間なし）での上面変形量）]×実成形での下面幾何中心における離間距離＋（テスト成形（離間なし）での上面変形量）]＋実成形での下面幾何中心における離間距離
【００２８】
本発明において使用されるガラス素材は、鉛直方向または法線方向において厚みが異なるガラスであってもよいが、等厚であることが好ましい。中でも、法線方向に等厚のガラス素材はＷＯ２００７／０５８３５３  Ａ１に記載されているように形状制御が容易であり特に好ましい。
【００２９】
以上の工程により試験用ガラス素材を使用したテスト成形における測定値および試験用ガラス素材と被成形ガラス素材の厚み変化比率から、被成形用ガラス素材の変形量を予測するための補正関数を得ることができる。これにより、ある形状のガラス素材の上面を所望形状にするための変形量（予測変形量）が決定されれば、離間距離ゼロの場合は式αにより、離間距離＞０の場合は式２および／または式３により、所望形状の成形品を得るための成形型成形面形状を決定できる。予測変形量の算出は、ガラス素材上の複数点について行うことが成形面形状補正の精度を高める上で好ましい。具体的には、ガラス素材の幾何中心から周縁部まで１〜３ｍｍ間隔で１５〜２０点程度行うことや、０．１〜４ｍｍ間隔で９〜４００点程度行うことが好適である。
【００３０】
その後、実成形で使用する成形型に対し、決定された成形面形状となるように成形型成形面に形状補正を加えることにより、所望形状の成形品を得るための成形型を得ることができる。形状補正は研削、研磨等の公知の加工方法によって行うことができる。
【００３１】
次いで、形状補正を加えた成形型成形面上に被成形ガラス素材を配置し加熱処理を施すことにより実成形を行うことができる。被成形ガラス素材が、補正関数により求められる予測変形量と同一または近似する変形量で変形すれば、被成形ガラス素材の上面を所望形状に成形することができる。被成形ガラス素材を、離間距離＞０で成形型成形面上に配置する場合、安定配置のためにはガラス素材が下面周縁部の３点以上で成形型成形面と接触することが好ましく、周縁部全周にわたって成形型成形面と接触することが更に好ましい。
【００３２】
前記試験用ガラス素材は、実成形で使用されるガラス素材と同一のガラス組成を有するものを使用することが成形型成形面の形状補正精度を高める上で好ましい。更に、同様の理由から、試験用ガラス素材は、実成形で使用されるガラス素材と外形が同一または略同一であることが好ましい。
【００３３】
本発明の成形品の製造方法において使用されるガラス素材のガラス組成および形状は特に限定されるものではなく、所望の成形品に応じて決定することができる。試験用ガラス素材としては、例えば球面屈折力のみを含み乱視屈折力を含まない形状を有するガラス素材が好適である。
【００３４】
被成形ガラス素材としては、比較的大きな曲率半径（例えば下面の曲率半径が１６０７〜１６１３ｍｍ）、中程度の曲率半径（例えば下面の曲率半径が１２８〜２２２ｍｍ）、比較的小さな曲率半径（例えば下面の曲率半径が８９〜９５ｍｍ）のいずれも使用可能である。曲率半径が大きいガラス素材に対しては予測変形量を算出する算出点を増加することにより、成形面補正精度を高めることができる。ガラス素材の詳細については、例えばＷＯ２００７／０５８３５３  Ａ１等を参照できる。また加熱処理の条件等の詳細についても、ＷＯ２００７／０５８３５３  Ａ１等を参照できる。
【００３５】
更に本発明は、成形型成形面上に被成形ガラス素材を配置すること、および、成形型成形面上に配置された被成形ガラス素材に加熱処理を施すことにより、前記被成形ガラス素材の上面を成形して成形品を得る成形法に使用される成形型の製造方法に関する。本発明の成形型の製造方法では、成形面形状を、被成形ガラス素材の厚さに依存する被成形ガラス素材の予測変形量に基づき決定する。本発明の成形型の製造方法の詳細は、先に本発明の成形品の製造方法について述べた通りである。また、成形型の素材、加工方法等の詳細は、ＷＯ２００７／０５８３５３  Ａ１等を参照できる。
【００３６】
本発明の成形品の製造方法は、注型重合により眼鏡レンズを得るための眼鏡レンズ用鋳型または鋳型の一部を製造する方法として好適である。前記加熱処理により上面が成形されたガラス素材は、そのままの状態で、または周縁部など一部を除去して眼鏡レンズ用鋳型として使用することができる。また本発明により製造される成形型は、上記製造方法において好適に使用することができる。例えば眼鏡レンズの形状種類は１種類の製品ごとに平均度数屈折力について４０種、乱視屈折力について８種あり、合計３２０種類にもなる、さらに累進屈折力レンズでは加入屈折力について１４種類が処方値のパラメータとして加わり１製品で４４８０種類にもなる。このように膨大な種類の形状に応じた形状を有するガラス素材や成形型を保管および管理することは容易ではない。また眼鏡レンズの形状に応じてガラス素材や成形型に対しトライアルアンドエラーを繰り返し形状補正を加えていくことはきわめて煩雑である。これに対し、本発明によれば、先に説明したように、テスト成形により得られた測定値を基礎データとして求められた補正関数により成形型の成形面形状を決定することができる。これにより熱垂下成形法の簡便性を顕著に高めることができる。
【実施例】
【００３７】
以下、本発明を実施例に基づき更に説明する。但し本発明は、実施例に示す態様に限定されるものではない。
【００３８】
（比較例）
加熱条件および成形すべき成形品の面形状を決定した。保管されている成形型の中から使用する成形型を選択した。被成形ガラス素材として表１に示すＤ２２２を選択し、被成形ガラス素材の上面が所望の面形状に収束するまで選択した成形型の成形面形状に補正を加えながらテスト成形を繰り返した。テスト成形回数は４回であった。
【００３９】
（実施例）
図３および４に示す測定により得られたD１６１３について求めた定数ｋ（ｋ＝１．１１９６）を使用し、被成形ガラス素材として表１に示すＤ２２２を選択し、前述の式２および式３を使用し成形面形状を決定した。Ｄ１６１３の法線方向における厚さは６．００２ｍｍ、Ｄ２２２の法線方向における厚さは６．１１０ｍｍであった。比較例で選択した成形型と同一面形状を有する成形型の成形面を、決定された成形面形状に補正した。
【００４０】
実施例および比較例における補正量を図５に示す。図５中、「評価位置」とは、成形型成形面上における幾何中心からの距離である。図５に示すように、実施例と比較例ではほぼ同等の補正値が得られた。この結果から、本発明によれば、ある形状を有するガラス素材を使用してテスト成形を行えば、以降は成形テストを行うことなく補正値を得ることができることがわかる。このように本発明によればトライアルアンドエラーによる補正を行うことなく、成形型成形面の形状を決定できるため、熱垂下成形法により所望形状の成形品を容易かつ簡便に得ることができる。
【産業上の利用可能性】
【００４１】
本発明の製造方法は、眼鏡レンズ用鋳型の製造方法として好適である。
【図面の簡単な説明】
【００４２】
【図１】熱垂下成形法の説明図である。
【図２】ガラス素材変形量の測定方向の説明図である。
【図３】表１に示す４種のガラス素材の加熱前後の変形量を示す。
【図４】表１に示す４種のガラス素材の離間距離に依存する変形量を示す。
【図５】実施例および比較例における成形型補正値を示す。
【図１】
0004939385.tif 000003
【図２】
0004939385.tif 000004
【図３】
0004939385.tif 000005
【図４】
0004939385.tif 000006
【図５】
0004939385.tif 000007